【手続補正書】
【提出日】平成14年5月21日(2002.5.21)
【手続補正１】
【補正対象書類名】明細書
【補正対象項目名】請求項５
【補正方法】変更
【補正の内容】
【請求項５】
チタニウム化合物とシリコン化合物はそれぞれ一般式Ｔｉ（ＯＲ）ａＸ４−ａ（Ｒは炭化水素基、Ｘはハロゲン原子、そしてａは０≦ａ≦４の自然数）とＲｎＳｉＣｌ４−ｎ（Ｒは水素または炭素数が１〜１０であるアルキル、アルコキシ、ハロアルキル、アリールまたは炭素数が１〜８であるハロシリル、ハロシリルアルキルであり、ｎは０≦ｎ≦３の自然数）で表示される化合物であることを特徴とする請求項１に記載のエチレン重合および共重合用触媒。
【手続補正２】
【補正対象書類名】明細書
【補正対象項目名】００２３
【補正方法】変更
【補正の内容】
【００２３】
上記電子供与体等と反応したマグネシウム化合物溶液は液相状態の一般式Ｔｉ（ＯＲ）ａＸ４−ａのチタニウム化合物（Ｒは炭化水素基、Ｘはハロゲン原子、そしてａは０≦ａ≦４の自然数）と一般式ＲｎＳｉＣｌ４−ｎのシリコン化合物（Ｒは水素または炭素数１〜１０であるアルキル、アルコキシ、ハロアルキル、アリールまたは炭素数が１〜８であるハロシリル、ハロシリルアルキル基であり、ｎは０〜３の自然数）の混合物と反応させ触媒粒子を再結晶させる。


【手続補正３】
【補正対象書類名】明細書
【補正対象項目名】００２４
【補正方法】変更
【補正の内容】
【００２４】
上記一般式Ｔｉ（ＯＲ）ａＸ４−ａを満足するチタニウム化合物の種類としてはＴｉＣｌ４，ＴｉＢｒ４，Ｔｉｌ４のような四ハロゲン化チタニウム、Ｔｉ（ＯＣＨ３）Ｃｌ３，Ｔｉ（ＯＣ２Ｈ５）Ｃｌ３，Ｔｉ（ＯＣ２Ｈ５）Ｂｒ３，そしてＴｉ（Ｏ（ｉ−Ｃ４Ｈ９））Ｂｒ３のような三ハロゲン化アルコキシチタニウム、Ｔｉ（ＯＣＨ３）２Ｃｌ２、Ｔｉ（ＯＣ２Ｈ５）２Ｃｌ２，Ｔｉ（Ｏ（ｉ−Ｃ４Ｈ９））２Ｃｌ２そしてＴｉ（ＯＣ２Ｈ５）２Ｂｒ２のような二ハロゲン化アルコキシチタニウム、Ｔｉ（ＯＣＨ３）４、Ｔｉ（ＯＣ２Ｈ５）４、そしてＴｉ（ＯＣ４Ｈ９）４のようなテトラアルコキシチタニウムを例に挙げることができる。また、上記のチタニウム化合物の混合物も本発明に使用し得る。好ましきなチタニウム化合物はハロゲン含有チタニウム化合物であり、さらに好ましきなチタニウム化合物は四塩化チタニウムである。


【手続補正４】
【補正対象書類名】明細書
【補正対象項目名】００４９
【補正方法】変更
【補正の内容】
【００４９】
実施例２
実施例１の触媒製造過程中、（ｉｉｉ）段階で製造された触媒１５ｇにデカン１００ｍｌとＴｉ／Ｖ＝０．１のモル比でＴｉＣｌ４とＶＣｌ４を処理して実施例１におけるような反応条件で触媒を製造した。重合反応は実施例１の条件で実施し、その結果は表１に示した。


【手続補正５】
【補正対象書類名】明細書
【補正対象項目名】００５０
【補正方法】変更
【補正の内容】
【００５０】
実施例３
実施例１の触媒製造過程中、（ｉｉｉ）段階で製造された触媒１５ｇにデカン１００ｍｌとＴｉ／Ｖ＝０．３のモル比でＴｉＣｌ４とＶＣｌ４とを処理して実施例１におけるような反応条件で触媒を製造した。重合反応は実施例１の条件で実施し、その結果は表１に示した。


【手続補正６】
【補正対象書類名】明細書
【補正対象項目名】００５１
【補正方法】変更
【補正の内容】
【００５１】
実施例４
実施例１の触媒製造過程中、（ｉｉｉ）段階で製造された触媒１５ｇにデカン１００ｍｌとＴｉ／Ｖ＝０．５のモル比でＴｉＣｌ４とＶＣｌ４とを処理して実施例１におけるような反応条件で触媒を製造した。重合反応は実施例１の条件で実施し、その結果は表１に示した。


【手続補正７】
【補正対象書類名】明細書
【補正対象項目名】００５２
【補正方法】変更
【補正の内容】
【００５２】
実施例５
実施例１の触媒製造過程中、（ｉｉｉ）段階で製造された触媒１５ｇにデカン１００ｍｌとＴｉ／Ｖ＝０．７のモル比でＴｉＣｌ４とＶＣｌ４とを処理して実施例１におけるような反応条件で触媒を製造した。重合反応は実施例１の条件で実施し、その結果は表１に示した。


【手続補正８】
【補正対象書類名】明細書
【補正対象項目名】００５３
【補正方法】変更
【補正の内容】
【００５３】
実施例６
実施例１の触媒製造過程中、（ｉｉｉ）段階で製造された触媒１５ｇにデカン１００ｍｌとＴｉ／Ｖ＝１．０のモル比でＴｉＣｌ４とＶＣｌ４とを処理して実施例１におけるような反応条件で触媒を製造した。重合反応は実施例１の条件で実施し、その結果は表１に示した。


【手続補正９】
【補正対象書類名】明細書
【補正対象項目名】００５４
【補正方法】変更
【補正の内容】
【００５４】
実施例７
比較例１の触媒製造過程中、（ｉｉｉ）段階で製造された触媒１５ｇにデカン１００ｍｌとＴｉ／Ｖ＝０．１のモル比でＴｉＣｌ４とＶＣｌ４とを処理して実施例１におけるような反応条件で触媒を製造した。重合反応は実施例１の条件で実施し、その結果は表１に示した。


【手続補正１０】
【補正対象書類名】明細書
【補正対象項目名】００５６
【補正方法】変更
【補正の内容】
【００５６】
実施例９
実施例８の触媒製造過程中、（ｉｉｉ）段階で製造された触媒１５ｇにデカン１００ｍｌとＴｉ／Ｖ＝０．１のモル比でＴｉＣｌ４とＶＣｌ４とを処理して実施例８におけるような反応条件で触媒を製造した。重合反応は実施例１の条件で実施し、その結果は表１に示した。


【手続補正１１】
【補正対象書類名】明細書
【補正対象項目名】００５７
【補正方法】変更
【補正の内容】
【００５７】
実施例１０
実施例８の触媒製造過程中、（ｉｉｉ）段階で製造された触媒１５ｇにデカン１００ｍｌとＴｉ／Ｖ＝０．３のモル比でＴｉＣｌ４とＶＣｌ４とを処理して実施例８におけるような反応条件で触媒を製造した。重合反応は実施例１の条件で実施し、その結果は表１に示した。


【手続補正１２】
【補正対象書類名】明細書
【補正対象項目名】００５８
【補正方法】変更
【補正の内容】
【００５８】
実施例１１
実施例８の触媒製造過程中、（ｉｉｉ）段階で製造された触媒１５ｇにデカン１００ｍｌとＴｉ／Ｖ＝０．５のモル比でＴｉＣｌ４とＶＣｌ４とを処理して実施例８におけるような反応条件で触媒を製造した。重合反応は実施例１の条件で実施し、その結果は表１に示した。


【手続補正１３】
【補正対象書類名】明細書
【補正対象項目名】００５９
【補正方法】変更
【補正の内容】
【００５９】
実施例１２
実施例８の触媒製造過程中、（ｉｉｉ）段階で製造された触媒１５ｇにデカン１００ｍｌとＴｉ／Ｖ＝０．７のモル比でＴｉＣｌ４とＶＣｌ４とを処理して実施例８におけるような反応条件で触媒を製造した。重合反応は実施例１の条件で実施し、その結果は表１に示した。


【手続補正１４】
【補正対象書類名】明細書
【補正対象項目名】００６０
【補正方法】変更
【補正の内容】
【００６０】
実施例１３
実施例８の触媒製造過程中、（ｉｉｉ）段階で製造された触媒１５ｇにデカン１００ｍｌとＴｉ／Ｖ＝１．０のモル比でＴｉＣｌ４とＶＣｌ４とを処理して実施例８におけるような反応条件で触媒を製造した。重合反応は実施例１の条件で実施し、その結果は表１に示した。


【手続補正１５】
【補正対象書類名】明細書
【補正対象項目名】００６１
【補正方法】変更
【補正の内容】
【００６１】
実施例１４
実施例８の触媒製造過程中、（ｉｉｉ）段階で製造された触媒１５ｇにデカン１００ｍｌとＴｉ／Ｖ＝０．３のモル比でＴｉＣｌ４とＶＯＣｌ３とを処理して実施例８におけるような反応条件で触媒を製造した。重合反応は実施例１の条件で実施し、その結果は表１に示した。


【手続補正１６】
【補正対象書類名】明細書
【補正対象項目名】００６２
【補正方法】変更
【補正の内容】
【００６２】
実施例１５
実施例８の触媒製造過程中、（ｉｉｉ）段階で製造された触媒１５ｇにデカン１００ｍｌとＴｉ／Ｖ＝０．７のモル比でＴｉＣｌ４とＶＯＣｌ３とを処理して実施例８におけるような反応条件で触媒を製造した。重合反応は実施例１の条件で実施し、その結果は表１に示した。


【手続補正１７】
【補正対象書類名】明細書
【補正対象項目名】００６３
【補正方法】変更
【補正の内容】
【００６３】
実施例１６
実施例８の触媒製造過程中、（ｉｉｉ）段階で製造された触媒１５ｇにデカン１００ｍｌとＴｉ／Ｖ＝１．０のモル比でＴｉＣｌ４とＶＯ（ＯＣ３Ｈ７）３とを処理して実施例８におけるような反応条件で触媒を製造した。重合反応は実施例１の条件で実施し、その結果は表１に示した。